"チタン、マグネシウム、ハロゲンおよび下記一般式1で表わされる化合物を含有するオレフィン類重合用固体触媒成分。一般式1;1式中、R1およびR2は、水素原子、ハロゲン原子、炭素数1~20の直鎖状アルキル基、炭素数3~20の分岐アルキル基、ビニル基、炭素数3~20の直鎖状アルケニル基若しくは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、同一または異なっていてもよく、また、お互いに結合して環を形成してもよく、R1およびR2のいずれか1つ以上は、水素原子以外の原子または基である。R3およびR4は、炭素数1~20の直鎖状アルキル基、炭素数3~20の分岐アルキル基、ビニル基、炭素数3~20の直鎖状アルケニル基若しくは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、同一または異なっていてもよい。但し、R1、R2、R3及びR4において、該炭素数2~24の窒素原子含有炭化水素基は、結合末端がC=N基であるものを、該炭素数2~24の酸素原子含有炭化水素基は、結合末端がカルボニル基であるものを、該炭素数2~24のリン含有炭化水素基は、結合末端がC=P基であるものを除く。前記一般式1中のR1またはR2が、水素原子、ハロゲン原子、炭素数1~12の直鎖状アルキル基、炭素数3~12の分岐アルキル基、ビニル基、炭素数3~12の直鎖状アルケニル基若しくは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、または炭素数6~12の芳香族炭化水素基であることを特徴とする請求項1記載のオレフィン類重合用固体触媒成分。前記一般式1中のR3またはR4が炭素数1~12の直鎖状アルキル基、炭素数3~12の分岐アルキル基、ビニル基、炭素数3~12の直鎖状アルケニル基若しくは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、または炭素数6~12の芳香族炭化水素基であることを特徴とする請求項1または2記載のオレフィン類重合用固体触媒成分。I請求項1~3のいずれか1項に記載のオレフィン類重合用固体触媒成分、II下記一般式2;R5pAlQ3-p2式中、R5は炭素数1~6のアルキル基を示し、複数個ある場合は同一でも異なってもよく、Qは水素原子、炭素数1~6のアルコキシ基またはハロゲン原子を示し、pは0<p≦3の実数である。で表わされる有機アルミニウム化合物、およびIII外部電子供与性化合物から形成されることを特徴とするオレフィン類重合用触媒。前記IIIの外部電子供与性化合物が、下記一般式3で表される有機ケイ素化合物および下記一般式4で表されるアミノシラン化合物から選択される少なくとも1種または2種以上であることを特徴とする請求項4記載のオレフィン類重合用触媒。一般式3;R6qSiOR74-q3式中、R6は炭素数1~12のアルキル基、ビニル基、炭素数3~12のアルケニル基、炭素数3~12のシクロアルキル基若しくはシクロアルケニル基、又は炭素数6~15の芳香族炭化水素基若しくは置換基を有する芳香族炭化水素基を示し、同一または異なっていてもよい。R7は炭素数1~4のアルキル基、ビニル基、炭素数3~12のアルケニル基、炭素数3~6のシクロアルキル基、炭素数6~12の芳香族炭化水素基又は置換基を有する炭素数7~12の芳香族炭化水素基を示し、同一または異なっていてもよく、qは0≦q≦3の整数である。一般式4;R8R9NsSiR104-s4式中、R8及びR9は水素原子、炭素数1~20のアルキル基、ビニル基、炭素数3~20のアルケニル基、炭素数3~20のシクロアルキル基若しくはシクロアルケニル基または炭素数6~20のアリール基を示し、R8とR9は同一であっても異なってもよく、互いに結合して環を形成してもよい。R10は炭素数1~20のアルキル基、ビニル基、炭素数3~12のアルケニル基、炭素数1~20のアルコキシ基、ビニルオキシ基、炭素数3~20のアルケニルオキシ基、炭素数3~20のシクロアルキル基若しくはシクロアルキルオキシ基、または炭素数6~20のアリール基若しくはアリールオキシ基を示し、R10が複数ある場合、複数のR10は同一であっても異なっていてもよい。sは1から3の整数である。前記IIIの外部電子供与性化合物が、フェニルトリメトキシシラン、n-ブチルトリメトキシシラン、シクロペンチルトリメトキシシラン、シクロヘキシルトリメトキシシラン、フェニルトリエトキシシラン、n-ブチルトリエトキシシラン、シクロペンチルトリエトキシシラン、シクロヘキシルトリエトキシシラン、t-ブチルメチルジメトキシシラン、t-ブチルエチルジメトキシシラン、ジイソプロピルジメトキシシラン、ジイソブチルジメトキシシラン、ジイソペンチルジメトキシシラン、ジフェニルジメトキシシラン、ジシクロペンチルジメトキシシラン、シクロヘキシルメチルジメトキシシラン、シクロヘキシルシクロペンチルジメトキシシラン、テトラメトキシシラン、テトラエトキシシラン、t-ブチルメチルビスエチルアミノシラン、ジシクロヘキシルビスエチルアミノシラン、ジシクロペンチルビスエチルアミノシラン、ビスパーヒドロイソキノリノジメトキシシラン、ジエチルアミノトリメトキシシラン、ジエチルアミノトリエトキシシラン、トリメチルシリルトリメトキシシランまたはトリメチルシリルトリエトキシシランであることを特徴とする請求項5記載のオレフィン類重合用触媒。前記IIIの外部電子供与性化合物が、下記一般式5で表わされるジエーテル化合物から選択される少なくとも1種または2種以上であることを特徴とする請求項4記載のオレフィン類重合用触媒。一般式5;R11OCH2CR12R13CH2OR145式中、R12およびR13は、水素原子、ハロゲン原子、炭素数1~12のアルキル基、ビニル基、炭素数3~12のアルケニル基、炭素数3~12のシクロアルキル基若しくはシクロアルケニル基、炭素数6~12の芳香族炭化水素基若しくはハロゲン置換芳香族炭化水素基、置換基を有する炭素数7~12の芳香族炭化水素基、炭素数1~12のアルキルアミノ基または炭素数2~12のジアルキルアミノ基を示し、同一または異なっていてもよく、互いに結合して環を形成してもよい。R11およびR14は炭素数1~12のアルキル基、ビニル基、炭素数3~12のアルケニル基、炭素数3~6のシクロアルキル基、炭素数6~12の芳香族炭化水素基若しくはハロゲン置換芳香族炭化水素基、または置換基を有する炭素数7~12の芳香族炭化水素基を示し、同一または異なっていてもよい。前記一般式5で表されるジエーテル化合物が、2-イソプロピル-2-イソブチル-1,3-ジメトキシプロパンまたは9,9-ビスメトキシメチルフルオレンであることを特徴とする請求項7記載のオレフィン類重合用触媒。請求項4~請求項8のいずれか1項に記載のオレフィン重合用触媒の存在下にオレフィン類の重合を行なうことを特徴とするオレフィン類重合体の製造方法。ところで、オレフィンの立体規則性重合に供される触媒としては、活性、立体規則性、分子量分布、活性の持続性、MFR制御性水素応答性、嵩密度等様々な重合性能が必要であり、その用途により必要な性能には違いがあるため、特徴の異なる様々な固体触媒成分、ならびに触媒が必要とされている。汎用的に用いられる重合体の分子量分布は、たとえばMw/Mn値で4から6程度の間で制御できることが求められ、その範囲において他の性能が優れていること、すなわちある程度以上の結晶性と、ある程度以上の高い重合活性を示す固体触媒成分であることがもっとも実用性が高いとされている。従って、本発明の目的は、上記のニーズに応えるべく、成形性を損なわない適度なMw/Mn値の分子量分布および高立体規則性のオレフィン類重合体を得ることができ、かつ高い重合活性を有する新規のオレフィン類重合用固体触媒成分、オレフィン類重合用触媒およびこれを用いたオレフィン類重合体の製造方法を提供することにある。かかる実情において、本発明者らは、鋭意検討を行った結果、チタン、マグネシウム、ハロゲンおよび特定の構造を有する化合物を含有するオレフィン類重合触媒が、上記課題を解決し得ることを見出し、本発明を完成するに至った。すなわち、本発明は、チタン、マグネシウム、ハロゲンおよび下記一般式1;1式中、R1およびR2は、水素原子、ハロゲン原子、炭素数1~20の直鎖状アルキル基、炭素数3~20の分岐アルキル基、ビニル基、炭素数3~20の直鎖状アルケニル基若しくは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、同一または異なっていてもよく、また、お互いに結合して環を形成してもよく、R1およびR2のいずれか1つ以上は、水素原子以外の原子または基である。R3およびR4は、炭素数1~20の直鎖状アルキル基、炭素数3~20の分岐アルキル基、ビニル基、炭素数3~20の直鎖状アルケニル基若しくは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、同一または異なっていてもよい。但し、R1、R2、R3及びR4において、該炭素数2~24の窒素原子含有炭化水素基は、結合末端がC=N基であるものを、該炭素数2~24の酸素原子含有炭化水素基は、結合末端がカルボニル基であるものを、該炭素数2~24のリン含有炭化水素基は、結合末端がC=P基であるものを除く。で表わされる化合物を含有するオレフィン類重合用固体触媒成分を提供するものである。また、本発明は、I前記固体触媒成分、II下記一般式2;R5pAlQ3-p2式中、R5は炭素数1~6のアルキル基を示し、複数個ある場合は同一でも異なってもよく、Qは水素原子、炭素数1~6のアルコキシ基またはハロゲン原子を示し、pは0<p≦3の実数である。で表わされる有機アルミニウム化合物、およびIII外部電子供与性化合物から形成されることを特徴とするオレフィン類重合用触媒を提供するものである。また、本発明は、前記オレフィン類重合用触媒の存在下に、オレフィン類の重合を行うことを特徴とするオレフィン類重合体の製造方法を提供するものである。本発明のオレフィン類重合用固体触媒成分およびオレフィン類重合用触媒を用いれば、高い立体規則性と、広くも狭くもない適度な分子量分布を有したオレフィン類重合体を、高い収率で得ることができる。本発明のオレフィン類重合用固体触媒成分以下、単に成分Iと言うことがある。は、マグネシウム、チタン、ハロゲンおよび電子供与性化合物である上記一般式1の化合物以下、単に成分Aとも言う。を必須成分として含有する。成分Iに必須成分として含有されるハロゲンとしては、例えば、フッ素、塩素、臭素またはヨウ素の各原子が挙げられ、中でも好ましくは塩素、臭素またはヨウ素であり、特に好ましくは塩素またはヨウ素である。上記一般式1中のR1~R2において、ハロゲン原子としては、例えば、フッ素、塩素、臭素またはヨウ素の各原子が挙げられ、中でも好ましくは塩素、臭素またはヨウ素であり、特に好ましくは塩素または臭素である。上記一般式1中のR1~R4において、炭素数1~20の直鎖状アルキル基としては、例えばメチル基、エチル基、n-プロピル基、n-ブチル基、n-ペンチル基、n-ヘキシル基、n-ペンチル基、n-オクチル基、n-ノニル基、n-デシル基等が挙げられる。好ましくは、炭素数1~12の直鎖状アルキル基である。また、上記一般式1中のR1~R4において、炭素数3~20の分岐アルキル基としては、例えばイソプロピル基、イソブチル基、t-ブチル基、イソペンチル基、ネオペンチル基などの2級炭素または3級炭素を有するアルキル基が挙げられる。好ましくは、炭素数3~12の分岐アルキル基である。また、上記一般式1中のR1~R4において、炭素数3~20の直鎖状アルケニル基としては、例えばアリル基、3-ブテニル基、4-ヘキセニル基、5-ヘキセニル基、7-オクテニル基、10-ドデセニル等が挙げられる。好ましくは、炭素数3~12の直鎖状アルケニル基である。また、上記一般式1中のR1~R4において、炭素数3~20の分岐アルケニル基としては、例えばイソプロペニル基、イソブテニル基、t-ブテニル基、イソペンテニル基、ネオペンテニル基、2-エチル-3-ヘキセニル基等が挙げられる。好ましくは、炭素数3~12の分岐アルケニル基である。また、上記一般式1中のR1~R4において、炭素数1~20の直鎖状ハロゲン置換アルキル基としては、例えばハロゲン化メチル基、ハロゲン化エチル基、ハロゲン化n-プロピル基、、ハロゲン化n-ブチル基、ハロゲン化n-ペンチル基、ハロゲン化n-ヘキシル基、ハロゲン化n-ペンチル基、ハロゲン化n-オクチル基、ハロゲン化ノニル基、ハロゲン化デシル基が挙げられる。好ましくは、炭素数1~12の直鎖状ハロゲン置換アルキル基である。また、上記一般式1中のR1~R4において、炭素数3~20の分岐ハロゲン置換アルキル基としては、ハロゲン化イソプロピル基、ハロゲン化イソブチル基、ハロゲン化2-エチルヘキシル基、ハロゲン化ネオペンチル基等が挙げられる。好ましくは、炭素数3~12の分岐ハロゲン置換アルキル基である。また、上記一般式1中のR1~R4において、炭素数2~20の直鎖状ハロゲン置換アルケニル基としては、2-ハロゲン化ビニル基,3-ハロゲン化アリル基、3-ハロゲン化-2-ブテニル基、4-ハロゲン化-3-ブテニル基、パーハロゲン化-2-ブテニル基、6-ハロゲン化-4-ヘキセニル基、3-トリハロゲン化メチル-2-プロペニル基等が挙げられる。好ましくは炭素数2~12のハロゲン置換アルケニル基である。また、上記一般式1中のR1~R4において、炭素数3~20の分岐ハロゲン置換アルケニル基としては、3-トリハロゲン化-2-ブテニル基、2-ペンタハロゲン化エチル-3-ヘキセニル基、6-ハロゲン化-3-エチル-4-ヘキセニル基、3-ハロゲン化イソブテニル基等が挙げられる。好ましくは炭素数3~12の分岐ハロゲン置換アルケニル基である。上記一般式1中のR1~R4において、炭素数3~20のシクロアルキル基としては、シクロプロピル基、シクロブチル基、シクロペンチル基、シクロヘキシル基、シクロヘプチル基、シクロオクチル基、シクロノニル基、シクロデシル基等が挙げられる。好ましくは炭素数1~12のシクロアルキル基である。また、上記一般式1中のR1~R4において、炭素数3~20のシクロアルケニル基としては、シクロプロペニル基、シクロペンテニル基、シクロヘキセニル基、シクロオクテニル基、ノルボルネン基、等が挙げられる。好ましくは炭素数3~12のシクロアルケニル基である。また、上記一般式1中のR1~R4において、炭素数3~20のハロゲン置換シクロアルキル基としては、ハロゲン置換シクロプロピル基、ハロゲン置換シクロブチル基、ハロゲン置換シクロペンチル基、ハロゲン置換トリメチルシクロペンチル基、ハロゲン置換シクロヘキシル基、ハロゲン置換メチルシクロヘキシル基、ハロゲン置換シクロヘプチル基、ハロゲン置換シクロオクチル基、ハロゲン置換シクロノニル基、ハロゲン置換シクロデシル基、ハロゲン置換ブチルシクロペンチル等が挙げられる。好ましくは炭素数1~12のハロゲン置換シクロアルキル基である。また、上記一般式1中のR1~R4において、炭素数3~20のハロゲン置換シクロアルケニル基としては、ハロゲン置換シクロプロペニル基、ハロゲン置換シクロブテニル基、ハロゲン置換シクロペンテニル基、ハロゲン置換トリメチルシクロペンテニル基、ハロゲン置換シクロヘキデニル基、ハロゲン置換メチルシクロヘキセニル基、ハロゲン置換シクロヘプテニル基、ハロゲン置換シクロオクテニル基、ハロゲン置換シクロノネニル基、ハロゲン置換シクロデセニル基、ハロゲン置換ブチルシクロペンテニル等が挙げられる。好ましくは炭素数1~12のハロゲン置換シクロアルケニル基である。また、一般式1中のR1~R4において、炭素数6~24の芳香族炭化水素基としては、フェニル基、メチルフェニル基、ジメチルフェニル基、エチルフェニル基、ベンジル基、1-フェニルエチル基、2-フェニルエチル基、2-フェニルプロピル基、1-フェニルブチル基、4-フェニルブチル基、2-フェニルヘプチル基、トリル基、キシリル基、ナフチル基、1,8-ジメチルナフチル基等が挙げられる。好ましくは炭素数6~12の芳香族炭化水素基である。また、上記一般式1中のR1~R4において、炭素数6~24のハロゲン置換芳香族炭化水素基としては、ハロゲン化フェニル基、ハロゲン化メチルフェニル基、トリハロゲン化メチルフェニル基、パーハロゲン化ベンジル基、パーハロゲン化フェニル基、2-フェニル,2-ハロゲン化エチル基、パーハロゲン化ナフチル基、4-フェニル,2,3-ジハロゲン化ブチル基等が挙げられる。好ましくは6~12のハロゲン置換芳香族炭化水素基である。また、一般式1中のR1~R4において、結合末端が炭素原子である但しC=N基であるものは除く炭素数2~24の窒素原子含有炭化水素基としては、例えば、メチルアミノメチル基、ジメチルアミノメチル基、エチルアミノメチル基、ジエチルアミノメチル基、プロピルアミノメチル基、ジプロピルアミノメチル基、メチルアミノエチル基、ジメチルアミノエチル基、エチルアミノエチル基、ジエチルアミノエチル基、プロピルアミノエチル基、ジプロピルアミノエチル基、ブチルアミノエチル基、ジブチルアミノエチル基、ペンチルアミノエチル基、ジペンチルアミノエチル基、ヘキシルアミノエチル基、ヘキシルメチルアミノエチル基、ヘプチルメチルアミノエチル基、ジヘプチルアミノメチル基、オクチルメチルアミノメチル基、ジオクチルアミノエチル基、ノニルアミノメチル基、ジノニルアミノメチル基、デシルアミノメチル基、ジデシルアミノ基、シクロヘキシルアミノメチル基、ジシクロヘキシルアミノメチル基などのアルキルアミノアルキル基;フェニルアミノメチル基、ジフェニルアミノメチル基、ジトリルアミノメチル基、ジナフチルアミノ基メチル、メチルフェニルアミノエチル基などのアリールアミノアルキル基またはアルキルアリールアミノアルキル基;多環状アミノアルキル基;アニリノ基、ジメチルアミノフェニル基、ビスジメチルアミノフェニル基等のアミノ基含有芳香族炭化水素基;メチルイミノメチル、エチルイミノエチル、プロピルイミノメチル、ブチルイミノエチル、フェニルイミノメチルなどのイミノアルキル基等が挙げられる。好ましくは2~12の窒素原子含有炭化水素基である。なお、R1~R4において、結合末端とは、R1~R4が結合する炭素原子側の原子または基を言う。以下、R1~R4における結合末端は同じ意味である。また、上記一般式1中のR1~R4において、結合末端が炭素原子である但し結合末端がカルボニル基であるものを除く炭素数2~24の酸素原子含有炭化水素基としては、例えば、メトキシメチル基、エトキシメチル基、プロポキシメチル基、ブトキシメチル基、イソプロポキシメチル基、イソブトキシメチル基、メトキシエチル基、エトキシエチル基、プロポキシエチル基、ブトキシエチル基、イソプロポキシエチル基、イソブトキシエチル基などのエーテル基含有炭化水素基;フェノキシメチル基、メチルフェノキシメチル基、ジメチルフェノキメチル基、ナフトキシメチル基などのアリーロキシアルキル基;メトキシフェニル基、エトキシフェニル基などのアルコキシアリール基;アセトキシメチル基などが挙げられる。好ましくは2~12の酸素原子含有炭化水素基である。また、上記一般式1中のR1~R4において、結合末端が炭素原子である但し結合末端がC=P基であるものを除く炭素数2~24のリン含有炭化水素基としては、例えばジメチルホスフィンメチル基、ジブチルホスフィノメチル基、ジシクロヘキシルホスフィノメチル基、ジメチルホスフィンエチル基、ジブチルホスフィノエチル基、ジシクロヘキシルホスフィノエチル基などのジアルキルホスフィノアルキル基;ジフェニルホスフィノメチル基、ジトリルホスフィノメチル基などのジアリールホスフィノアルキル基;ジメチルホスフィノフェニル基、ジエチルホスフィノフェニル基等のフォスフィノ基置換アリール基などが挙げられる。好ましくは2~12のリン含有炭化水素基である。また、上記一般式1中のR1~R4において、炭素数1~24のケイ素含有炭化水素基としては、炭化水素置換シリル基、炭化水素置換シロキシ基、シロキシアルキル基、炭化水素置換シリルアルキル基、炭化水素置換シリルアリール基などが挙げられ、具体的には、フェニルシリル、ジフェニルシリル、トリメチルシリル、トリエチルシリル、トリプロピルシリル、トリシクロヘキシルシリル、トリフェニルシリル、メチルジフェニルシリル、トリトリルシリル、トリナフチルシリルなどの炭化水素置換シリル基;トリメチルシリルエーテルなどの炭化水素置換シリルエーテル基;トリメチルシリルメチルなどのケイ素置換アルキル基;トリメチルシリルフェニルなどのケイ素置換アリール基等が挙げられる。なお、上記一般式1中の直鎖状ハロゲン置換アルキル基、分岐ハロゲン置換アルキル基、直鎖状ハロゲン置換アルケニル基、分岐ハロゲン置換アルケニル基、ハロゲン置換シクロアルキル基、ハロゲン置換シクロアルケニル基、ハロゲン置換芳香族炭化水素基のハロゲン種としては、フッ素、塩素、臭素またはヨウ素が挙げられ、好ましくはフッ素、塩素または臭素、特に好ましくはフッ素、塩素である。また、一般式1中、R1およびR2は、互いに結合して環を形成していてもよく、例えば、R1、R2およびR1、R2と結合する炭素原子により形成される環としては、例えば、シクロアルキル環、フルオレニル環、インデニル環、イミダゾール環、ピぺリジニル環などが挙げられる。一般式1で表される化合物Aの好ましい具体例としては、1,1-ジアセチルプロピリデン、1-アセチル-1-プロピオニルプロピリデン、1-アセチル-1-イソプロピオニルプロピリデン、1,1-ジイソプロピオニルプロピリデン、1-アセチル-1-ブチリルプロピリデン、1-プロピオニル-1-ブチリルプロピリデン、1,1-ジブチリルプロピリデン、1-アセチル-1-イソブチリルプロピリデン、1-プロピオニル-1-イソブチリルプロピリデン、1-イソプロピオニル-1-イソブチリルプロピリデン、1,1-ジイソブチリルプロピリデン、1,1-ジtブチリルプロピリデン、1,1-ジペンチリルプロピリデン、1,1-ジヘキシリルプロピリデン、1,1-ジアセチルブチリデン、1-アセチル-1-プロピオニルブチリデン、1-アセチル-1-イソプロピオニルブチリデン、1,1-ジイソプロピオニルブチリデン、1-アセチル-1-ブチリルブチリデン、1-プロピオニル-1-ブチリルブチリデン、1,1-ジブチリルブチリデン、1-アセチル-1-イソブチリルブチリデン、1-プロピオニル-1-イソブチリルブチリデン、1-イソプロピオニル-1-イソブチリルブチリデン、1,1-ジイソブチリルブチリデン、1,1-ジtブチリルブチリデン、1,1-ジペンチリルブチリデン、1,1-ジヘキシリルブチリデン、1,1-ジアセチルペンチリデン、1-アセチル-1-プロピオニルペンチリデン、1-アセチル-1-イソプロピオニルペンチリデン、1,1-ジイソプロピオニルペンチリデン、1-アセチル-1-ペンチリルペンチリデン、1-プロピオニル-1-ペンチリルペンチリデン、1,1-ジペンチリルペンチリデン、1-アセチル-1-イソペンチリルペンチリデン、1-プロピオニル-1-イソペンチリルペンチリデン、1-イソプロピオニル-1-イソペンチリルペンチリデン、1,1-ジイソペンチリルペンチリデン、1,1-ジtペンチリルペンチリデン、1,1-ジペンチリルペンチリデン、1,1-ジヘキシリルペンチリデン、1,1-ジアセチルヘキシリデン、1-アセチル-1-プロピオニルヘキシリデン、1-アセチル-1-イソプロピオニルヘキシリデン、1,1-ジイソプロピオニルヘキシリデン、1-アセチル-1-ヘキシリルヘキシリデン、1-プロピオニル-1-ヘキシリルヘキシリデン、1,1-ジヘキシリルヘキシリデン、1-アセチル-1-イソヘキシリルヘキシリデン、1-プロピオニル-1-イソヘキシリルヘキシリデン、1-イソプロピオニル-1-イソヘキシリルヘキシリデン、1,1-ジイソヘキシリルヘキシリデン、1,1-ジtヘキシリルヘキシリデン、1,1-ジヘキシリルヘキシリデン、1,1-ジヘキシリルヘキシリデン、1,1-ジアセチルヘキセニリデン、1,1-ジプロピオニルヘキセニリデン、1,1-ジブチリルヘキセニリデン、1,1-ジイソペンチニルヘキセニリデン、1,1-ジペンチニルヘキセニリデン、1,1-ジヘキシリルヘキセニリデン、1,1-ジヘプチリルヘキセニリデン、2-メチルプロピリデン1,1-ジアセチル-2-メチルプロピリデン、1,1-ジプロピオニル-2-メチルプロピリデン、1,1-ジブチリル-2-メチルプロピリデン、1,1-ジイソペンチニル-2-メチルプロピリデン、1,1-ジペンチニル-2-メチルプロピリデン、1,1-ジヘキシリル-2-メチルプロピリデン、1,1-ジヘプチリル-2-メチルプロピリデン、1,1-ジアセチル-2-メチルブチリデン、1,1-ジプロピオニル-2-メチルブチリデン、1,1-ジブチリル-2-メチルブチリデン、1,1-ジイソペンチニル-2-メチルブチリデン、1,1-ジペンチニル-2-メチルブチリデン、1,1-ジヘキシリル-2-メチルブチリデン、1,1-ジヘプチリル-2-メチルブチリデン、1,1-ジアセチル2-エチルブチリデン、1,1-ジプロピオニル2-エチルブチリデン、1,1-ジブチリル2-エチルブチリデン、1,1-ジイソペンチニル2-エチルブチリデン、1,1-ジペンチニル2-エチルブチリデン、1,1-ジヘキシリル2-エチルブチリデン、1,1-ジヘプチリル2-エチルブチリデン、1,1-ジアセチル2-エチルヘキシリデン、1,1-ジプロピオニル2-エチルヘキシリデン、1,1-ジブチリル2-エチルヘキシリデン、1,1-ジイソペンチニル2-エチルヘキシリデン、1,1-ジペンチニル2-エチルヘキシリデン、1,1-ジヘキシリル2-エチルヘキシリデン、1,1-ジヘプチリル2-エチルヘキシリデン、1,1-ジアセチル2-イソプロピルブチリデン、1,1-ジプロピオニル2-イソプロピルブチリデン、1,1-ジブチリル2-イソプロピルブチリデン、1,1-ジイソペンチニル2-イソプロピルブチリデン、1,1-ジペンチニル2-イソプロピルブチリデン、1,1-ジヘキシリル2-イソプロピルブチリデン、1,1-ジヘプチリル2-イソプロピルブチリデン、1,1-ジアセチル3-メチルブチリデン、1,1-ジプロピオニル3-メチルブチリデン、1,1-ジブチリル3-メチルブチリデン、1,1-ジイソペンチニル3-メチルブチリデン、1,1-ジペンチニル3-メチルブチリデン、1,1-ジヘキシリル3-メチルブチリデン、1,1-ジヘプチリル3-メチルブチリデン、1,1-ジアセチル2,3-ジメチルブチリデン、1,1-ジプロピオニル2,3-ジメチルブチリデン、1,1-ジブチリル2,3-ジメチルブチリデン、1,1-ジイソペンチニル2,3-ジメチルブチリデン、1,1-ジペンチニル2,3-ジメチルブチリデン、1,1-ジヘキシリル2,3-ジメチルブチリデン、1,1-ジヘプチリル2,3-ジメチルブチリデン、1,1-ジアセチル1,1-ジプロピオニル2-n-プロピルブチリデン、1,1-ジブチリル2-n-プロピルブチリデン、1,1-ジイソペンチニル2-n-プロピルブチリデン、1,1-ジペンチニル2-n-プロピルブチリデン、1,1-ジヘキシリル2-n-プロピルブチリデン、1,1-ジヘプチリル2-n-プロピルブチリデン、1,1-ジアセチル2-イソブチル-3-メチルブチリデン、1,1-ジプロピオニル2-イソブチル-3-メチルブチリデン、1,1-ジブチリル2-イソブチル-3-メチルブチリデン、1,1-ジイソペンチニル2-イソブチル-3-メチルブチリデン、1,1-ジペンチニル2-イソブチル-3-メチルブチリデン、1,1-ジヘキシリル2-イソブチル-3-メチルブチリデン、1,1-ジヘプチリル2-イソブチル-3-メチルブチリデン、1,1-ジアセチル2-n-ブチルヘキシリデン、1,1-ジプロピオニル2-n-ブチルヘキシリデン、1,1-ジブチリル2-n-ブチルヘキシリデン、1,1-ジイソペンチニル2-n-ブチルヘキシリデン、1,1-ジペンチニル2-n-ブチルヘキシリデン、1,1-ジヘキシリル2-n-ブチルヘキシリデン、1,1-ジヘプチリル2-n-ブチルヘキシリデン、1,1-ジアセチル2-n-ペンチルヘキシリデン、1,1-ジプロピオニル2-n-ペンチルヘキシリデン、1,1-ジブチリル2-n-ペンチルヘキシリデン、1,1-ジイソペンチニル2-n-ペンチルヘキシリデン、1,1-ジペンチニル2-n-ペンチルヘキシリデン、1,1-ジヘキシリル2-n-ペンチルヘキシリデン、1,1-ジヘプチリル2-n-ペンチルヘキシリデン、1,1-ジアセチルシクロヘキシルメチレン、1,1-ジプロピオニルシクロヘキシルメチレン、1,1-ジブチリルシクロヘキシルメチレン、1,1-ジイソペンチニルシクロヘキシルメチレン、1,1-ジペンチニルシクロヘキシルメチレン、1,1-ジヘキシリルシクロヘキシルメチレン、1,1-ジヘプチリルシクロヘキシルメチレン、1,1-ジアセチルシクロヘキセニルメチレン、1,1-ジプロピオニルシクロヘキセニルメチレン、1,1-ジブチリルシクロヘキセニルメチレン、1,1-ジイソペンチニルシクロヘキセニルメチレン、1,1-ジペンチニルシクロヘキセニルメチレン、1,1-ジヘキシリルシクロヘキセニルメチレン、1,1-ジヘプチリルシクロヘキセニルメチレン、1,1-ジアセチルシクロペンチルメチレン、1,1-ジプロピオニルシクロペンチルメチレン、1,1-ジブチリルシクロペンチルメチレン、1,1-ジイソペンチニルシクロペンチルメチレン、1,1-ジペンチニルシクロペンチルメチレン、1,1-ジヘキシリルシクロペンチルメチレン、1,1-ジヘプチリルシクロペンチルメチレン、1,1-ジアセチルシクロペンテニルメチレン、1,1-ジプロピオニルシクロペンテニルメチレン、1,1-ジブチリルシクロペンテニルメチレン、1,1-ジイソペンチニルシクロペンテニルメチレン、1,1-ジペンチニルシクロペンテニルメチレン、1,1-ジヘキシリルシクロペンテニルメチレン、1,1-ジヘプチリルシクロペンテニルメチレン、1,1-ジアセチル1-メチルプロピリデン、1,1-ジプロピオニル1-メチルプロピリデン、1,1-ジブチリル1-メチルプロピリデン、1,1-ジイソペンチニル1-メチルプロピリデン、1,1-ジペンチニル1-メチルプロピリデン、1,1-ジヘキシリル1-メチルプロピリデン、1,1-ジヘプチリル1-メチルプロピリデン、1,1-ジアセチルジt-ブチルメチレン、1,1-ジプロピオニルジt-ブチルメチレン、1,1-ジブチリルジt-ブチルメチレン、1,1-ジイソペンチニルジt-ブチルメチレン、1,1-ジペンチニルジt-ブチルメチレン、1,1-ジヘキシリルジt-ブチルメチレン、1,1-ジアセチルジイソブチルメチレン、1,1-ジプロピオニルジイソブチルメチレン、1,1-ジブチリルジイソブチルメチレン、1,1-ジイソペンチニルジイソブチルメチレン、1,1-ジペンチニルジイソブチルメチレン、1,1-ジヘキシリルジイソブチルメチレン、1,1-ジヘプチリルジイソブチルメチレン、1,1-ジアセチルジイソプロピルメチレン、1,1-ジプロピオニルジイソプロピルメチレン、1,1-ジブチリルジイソプロピルメチレン、1,1-ジイソペンチニルジイソプロピルメチレン、1,1-ジペンチニルジイソプロピルメチレン、1,1-ジヘキシリルジイソプロピルメチレン、1,1-ジヘプチリルジイソプロピルメチレン、1,1-ジアセチルジシクロペンチルメチレン、1,1-ジプロピオニルジシクロペンチルメチレン、1,1-ジブチリルジシクロペンチルメチレン、1,1-ジイソペンチニルジシクロペンチルメチレン、1,1-ジペンチニルジシクロペンチルメチレン、1,1-ジヘキシリルジシクロペンチルメチレン、1,1-ジヘプチリルジシクロペンチルメチレン、1,1-ジアセチルジシクロヘキシルメチレン、1,1-ジプロピオニルジシクロヘキシルメチレン、1,1-ジブチリルジシクロヘキシルメチレン、1,1-ジイソペンチニルジシクロヘキシルメチレン、1,1-ジペンチニルジシクロヘキシルメチレン、1,1-ジヘキシリルジシクロヘキシルメチレン、1,1-ジヘプチリルジシクロヘキシルメチレン、1,1-ジアセチル1-フェニルベンジリデン、1,1-ジプロピオニル1-フェニルベンジリデン、1,1-ジブチリル1-フェニルベンジリデン、1,1-ジイソペンチニル1-フェニルベンジリデン、1,1-ジペンチニル1-フェニルベンジリデン、1,1-ジヘキシリル1-フェニルベンジリデン、1,1-ジヘプチリル1-フェニルベンジリデン、1,1-ジアセチルベンジリデン、1,1-ジプロピオニルベンジリデン、1,1-ジブチリルベンジリデン、1,1-ジイソペンチニルベンジリデン、1,1-ジペンチニルベンジリデン、1,1-ジヘキシリルベンジリデン、1,1-ジヘプチリルベンジリデン、1,1-ジアセチル1-メチルベンジリデン、1,1-ジプロピオニル1-メチルベンジリデン、1,1-ジブチリル1-メチルベンジリデン、1,1-ジイソペンチニル1-メチルベンジリデン、1,1-ジペンチニル1-メチルベンジリデン、1,1-ジヘキシリル1-メチルベンジリデン、1,1-ジヘプチリル1-メチルベンジリデン、1,1-ジアセチル1-エチルベンジリデン、1,1-ジプロピオニル1-エチルベンジリデン、1,1-ジブチリル1-エチルベンジリデン、1,1-ジイソペンチニル1-エチルベンジリデン、1,1-ジペンチニル1-エチルベンジリデン、1,1-ジヘキシリル1-エチルベンジリデン、1,1-ジヘプチリル1-エチルベンジリデン、1,1-ジアセチル1-n-プロピルベンジリデン、1,1-ジプロピオニル1-n-プロピルベンジリデン、1,1-ジブチリル1-n-プロピルベンジリデン、1,1-ジイソペンチニル1-n-プロピルベンジリデン、1,1-ジペンチニル1-n-プロピルベンジリデン、1,1-ジヘキシリル1-n-プロピルベンジリデン、1,1-ジヘプチリル1-n-プロピルベンジリデン、1,1-ジアセチル1-イソプロピルベンジリデン、1,1-ジプロピオニル1-イソプロピルベンジリデン、1,1-ジブチリル1-イソプロピルベンジリデン、1,1-ジイソペンチニル1-イソプロピルベンジリデン、1,1-ジペンチニル1-イソプロピルベンジリデン、1,1-ジヘキシリル1-イソプロピルベンジリデン、1,1-ジヘプチリル1-イソプロピルベンジリデン、1,1-ジアセチル1-n-ブチルベンジリデン、1,1-ジプロピオニル1-n-ブチルベンジリデン、1,1-ジブチリル1-n-ブチルベンジリデン、1,1-ジイソペンチニル1-n-ブチルベンジリデン、1,1-ジペンチニル1-n-ブチルベンジリデン、1,1-ジヘキシリル1-n-ブチルベンジリデン、1,1-ジヘプチリル1-n-ブチルベンジリデン、1,1-ジアセチル1-イソブチルベンジリデン、1,1-ジプロピオニル1-イソブチルベンジリデン、1,1-ジブチリル1-イソブチルベンジリデン、1,1-ジイソペンチニル1-イソブチルベンジリデン、1,1-ジペンチニル1-イソブチルベンジリデン、1,1-ジヘキシリル1-イソブチルベンジリデン、1,1-ジヘプチリル1-イソブチルベンジリデン、1,1-ジアセチル1-t-ブチルベンジリデン、1,1-ジプロピオニル1-t-ブチルベンジリデン、1,1-ジブチリル1-t-ブチルベンジリデン、1,1-ジイソペンチニル1-t-ブチルベンジリデン、1,1-ジペンチニル1-t-ブチルベンジリデン、1,1-ジヘキシリル1-t-ブチルベンジリデン、1,1-ジヘプチリル1-t-ブチルベンジリデン、1,1-ジアセチル1-n-ペンチルベンジリデン、1,1-ジプロピオニル1-n-ペンチルベンジリデン、1,1-ジブチリル1-n-ペンチルベンジリデン、1,1-ジイソペンチニル1-n-ペンチルベンジリデン、1,1-ジペンチニル1-n-ペンチルベンジリデン、1,1-ジヘキシリル1-n-ペンチルベンジリデン、1,1-ジヘプチリル1-n-ペンチルベンジリデン、1,1-ジアセチル2-メチルフェニルメチレン、1,1-ジプロピオニル2-メチルフェニルメチレン、1,1-ジブチリル2-メチルフェニルメチレン、1,1-ジイソペンチニル2-メチルフェニルメチレン、1,1-ジペンチニル2-メチルフェニルメチレン、1,1-ジヘキシリル2-メチルフェニルメチレン、1,1-ジヘプチリル2-メチルフェニルメチレン、1,1-ジアセチル2,6-ジメチルフェニルメチレン、1,1-ジプロピオニル2,6-ジメチルフェニルメチレン、1,1-ジブチリル2,6-ジメチルフェニルメチレン、1,1-ジイソペンチニル2,6-ジメチルフェニルメチレン、1,1-ジペンチニル2,6-ジメチルフェニルメチレン、1,1-ジヘキシリル2,6-ジメチルフェニルメチレン、1,1-ジヘプチリル2,6-ジメチルフェニルメチレン、1,1-ジアセチル1-メチル-1-2-メチルフェニルメチレン、1,1-ジプロピオニル1-メチル-1-2-メチルフェニルメチレン、1,1-ジブチリル1-メチル-1-2-メチルフェニルメチレン、1,1-ジイソペンチニル1-メチル-1-2-メチルフェニルメチレン、1,1-ジペンチニル1-メチル-1-2-メチルフェニルメチレン、1,1-ジヘキシリル1-メチル-1-2-メチルフェニルメチレン、1,1-ジヘプチリル1-メチル-1-2-メチルフェニルメチレン、1,1-ジアセチル2-メチルシクロヘキシルメチレン、1,1-ジプロピオニル2-メチルシクロヘキシルメチレン、1,1-ジブチリル2-メチルシクロヘキシルメチレン、1,1-ジイソペンチニル2-メチルシクロヘキシルメチレン、1,1-ジペンチニル2-メチルシクロヘキシルメチレン、1,1-ジヘキシリル2-メチルシクロヘキシルメチレン、1,1-ジヘプチリル2-メチルシクロヘキシルメチレン、1,1-ジアセチル2,6-ジメチルシクロヘキシルメチレン、1,1-ジプロピオニル2,6-ジメチルシクロヘキシルメチレン、1,1-ジブチリル2,6-ジメチルシクロヘキシルメチレン、1,1-ジイソペンチニル2,6-ジメチルシクロヘキシルメチレン、1,1-ジペンチニル2,6-ジメチルシクロヘキシルメチレン、1,1-ジヘキシリル2,6-ジメチルシクロヘキシルメチレン、1,1-ジヘプチリル2,6-ジメチルシクロヘキシルメチレン、1,1-ジアセチル-1-メチル-1-2-メチルシクロヘキシルメチレン、1,1-ジプロピオニル-1-メチル-1-2-メチルシクロヘキシルメチレン、1,1-ジブチリル-1-メチル-1-2-メチルシクロヘキシルメチレン、1,1-ジイソペンチニル-1-メチル-1-2-メチルシクロヘキシルメチレン、1,1-ジペンチニル-1-メチル-1-2-メチルシクロヘキシルメチレン、1,1-ジヘキシリル-1-メチル-1-2-メチルシクロヘキシルメチレン、-1-メチル-1-2-メチルシクロヘキシルメチレンメチレン1,1-ジヘプチリル-1-メチル-1-2-メチルシクロヘキシルメチレン、1,1-ジアセチルナフチルメチレン、1,1-ジプロピオニルナフチルメチレン、1,1-ジブチリルナフチルメチレン、1,1-ジイソペンチニルナフチルメチレン、1,1-ジペンチニルナフチルメチレン、1,1-ジヘキシリルナフチルメチレン、1,1-ジヘプチリルナフチルメチレン、1,1-ジアセチル1-n-ヘキシルベンジリデン、1,1-ジプロピオニル1-n-ヘキシルベンジリデン、1,1-ジブチリル1-n-ヘキシルベンジリデン、1,1-ジイソペンチニル1-n-ヘキシルベンジリデン、1,1-ジペンチニル1-n-ヘキシルベンジリデン、1,1-ジヘキシリル1-n-ヘキシルベンジリデン、1,1-ジヘプチリルが挙げられる。一般式1のエステルの特に好ましいものは、1,1-ジアセチルプロピリデン、1,1-ジプロピオニルプロピリデン、1,1-ジブチリルプロピリデン、1,1-ジイソペンチニルプロピリデン、1,1-ジペンチニルプロピリデン;ブチリデン1,1-ジアセチルブチリデン、1,1-ジプロピオニルブチリデン、1,1-ジブチリルブチリデン、1,1-ジイソペンチニルブチリデン、1,1-ジペンチニルブチリデン;1,1-ジアセチルヘキシリデン、1,1-ジプロピオニルヘキシリデン、1,1-ジブチリルヘキシリデン、1,1-ジイソペンチニルヘキシリデン、1,1-ジペンチニルヘキシリデン;1,1-ジアセチル2-メチルプロピリデン、1,1-ジプロピオニル2-メチルプロピリデン、1,1-ジブチリル2-メチルプロピリデン、1,1-ジイソペンチニル2-メチルプロピリデン、1,1-ジペンチニル2-メチルプロピリデン;2-メチルブチリデン1,1-ジアセチル2-メチルブチリデン、1,1-ジプロピオニル2-メチルブチリデン、1,1-ジブチリル2-メチルブチリデン、1,1-ジイソペンチニル2-メチルブチリデン、1,1-ジペンチニル;1,1-ジアセチル2-エチルブチリデン、1,1-ジプロピオニル2-エチルブチリデン、1,1-ジブチリル2-エチルブチリデン、1,1-ジイソペンチニル2-エチルブチリデン、1,1-ジペンチニル2-エチルブチリデン;1,1-ジアセチル2-エチルヘキシリデン、1,1-ジプロピオニル2-エチルヘキシリデン、1,1-ジブチリル2-エチルヘキシリデン、1,1-ジイソペンチニル2-エチルヘキシリデン、1,1-ジペンチニル2-エチルヘキシリデン;1,1-ジアセチル2-イソプロピルブチリデン、1,1-ジプロピオニル2-イソプロピルブチリデン、1,1-ジブチリル2-イソプロピルブチリデン、1,1-ジイソペンチニル2-イソプロピルブチリデン、1,1-ジペンチニル2-イソプロピルブチリデン;1,1-ジアセチル3-メチルブチリデン、1,1-ジプロピオニル3-メチルブチリデン、1,1-ジブチリル3-メチルブチリデン、1,1-ジイソペンチニル3-メチルブチリデン、1,1-ジペンチニル3-メチルブチリデン;1,1-ジアセチル2,3-ジメチルブチリデン、1,1-ジプロピオニル2,3-ジメチルブチリデン、1,1-ジブチリル2,3-ジメチルブチリデン、1,1-ジイソペンチニル2,3-ジメチルブチリデン、1,1-ジペンチニル2,3-ジメチルブチリデン;1,1-ジアセチル2-n-プロピルブチリデン、1,1-ジプロピオニル2-n-プロピルブチリデン、1,1-ジブチリル2-n-プロピルブチリデン、1,1-ジイソペンチニル2-n-プロピルブチリデン、1,1-ジペンチニル2-n-プロピルブチリデン;1,1-ジアセチル2-イソブチル-3-メチルブチリデン、1,1-ジプロピオニル2-イソブチル-3-メチルブチリデン、1,1-ジブチリル2-イソブチル-3-メチルブチリデン、1,1-ジイソペンチニル2-イソブチル-3-メチルブチリデン、1,1-ジペンチニル2-イソブチル-3-メチルブチリデン;1,1-ジアセチル2-n-ブチルヘキシリデン、1,1-ジプロピオニル2-n-ブチルヘキシリデン、1,1-ジブチリル2-n-ブチルヘキシリデン、1,1-ジイソペンチニル2-n-ブチルヘキシリデン、1,1-ジペンチニル2-n-ブチルヘキシリデン;1,1-ジアセチル2-n-ペンチルヘキシリデン、1,1-ジプロピオニル2-n-ペンチルヘキシリデン、1,1-ジブチリル2-n-ペンチルヘキシリデン、1,1-ジイソペンチニル2-n-ペンチルヘキシリデン、1,1-ジペンチニル2-n-ペンチルヘキシリデン;1,1-ジアセチルシクロヘキシルメチレン、1,1-ジプロピオニルシクロヘキシルメチレン、1,1-ジブチリルシクロヘキシルメチレン、1,1-ジイソペンチニルシクロヘキシルメチレン、1,1-ジペンチニルシクロヘキシルメチレン;1,1-ジアセチルシクロペンチルメチレン、1,1-ジプロピオニルシクロペンチルメチレン、1,1-ジブチリルシクロペンチルメチレン、1,1-ジイソペンチニルシクロペンチルメチレン、1,1-ジペンチニルシクロペンチルメチレン;1,1-ジアセチル1-メチルプロピリデン、1,1-ジプロピオニル1-メチルプロピリデン、1,1-ジブチリル1-メチルプロピリデン、1,1-ジイソペンチニル1-メチルプロピリデン、1,1-ジペンチニル1-メチルプロピリデン;1,1-ジアセチルジt-ブチルメチレン、1,1-ジプロピオニルジt-ブチルメチレン、1,1-ジブチリルジt-ブチルメチレン、1,1-ジイソペンチニルジt-ブチルメチレン、1,1-ジペンチニルジt-ブチルメチレン;1,1-ジアセチルジイソブチルメチレン、1,1-ジプロピオニルジイソブチルメチレン、1,1-ジブチリルジイソブチルメチレン、1,1-ジイソペンチニルジイソブチルメチレン、1,1-ジペンチニルジイソブチルメチレン;1,1-ジアセチルジイソプロピルメチレン、1,1-ジプロピオニルジイソプロピルメチレン、1,1-ジブチリルジイソプロピルメチレン、1,1-ジイソペンチニルジイソプロピルメチレン、1,1-ジペンチニルジイソプロピルメチレン;1,1-ジアセチルジシクロペンチルメチレン、1,1-ジプロピオニルジシクロペンチルメチレン、1,1-ジブチリルジシクロペンチルメチレン、1,1-ジイソペンチニルジシクロペンチルメチレン、1,1-ジペンチニルジシクロペンチルメチレン;1,1-ジアセチルジシクロヘキシルメチレン、1,1-ジプロピオニルジシクロヘキシルメチレン、1,1-ジブチリルジシクロヘキシルメチレン、1,1-ジイソペンチニル、1,1-ジペンチニルジシクロヘキシルメチレン;1,1-ジアセチル1-フェニルベンジリデン、1,1-ジプロピオニル1-フェニルベンジリデン、1,1-ジブチリル、1-フェニルベンジリデン1,1-ジイソペンチニル、1-フェニルベンジリデン1,1-ジペンチニル1-フェニルベンジリデン;1,1-ジアセチルベンジリデン、1,1-ジプロピオニルベンジリデン、1,1-ジブチリルベンジリデン、1,1-ジイソペンチニルベンジリデン、1,1-ジペンチニルベンジリデン;1,1-ジアセチル1-メチルベンジリデン、1,1-ジプロピオニル1-メチルベンジリデン、1,1-ジブチリル1-メチルベンジリデン、1,1-ジイソペンチニル1-メチルベンジリデン、1,1-ジペンチニル1-メチルベンジリデン;1,1-ジアセチル1-エチルベンジリデン、1,1-ジプロピオニル1-エチルベンジリデン、1,1-ジブチリル1-エチルベンジリデン、1,1-ジイソペンチニル1-エチルベンジリデン、1,1-ジペンチニル1-エチルベンジリデン;1,1-ジアセチル1-n-プロピルベンジリデン、1,1-ジプロピオニル1-n-プロピルベンジリデン、1,1-ジブチリル1-n-プロピルベンジリデン、1,1-ジイソペンチニル1-n-プロピルベンジリデン、1,1-ジペンチニル1-n-プロピルベンジリデン;1,1-ジアセチル1-イソプロピルベンジリデン、1,1-ジプロピオニル1-イソプロピルベンジリデン、1,1-ジブチリル1-イソプロピルベンジリデン、1,1-ジイソペンチニル1-イソプロピルベンジリデン、1,1-ジペンチニル1-イソプロピルベンジリデン;1,1-ジアセチル1-n-ブチルベンジリデン、1,1-ジプロピオニル1-n-ブチルベンジリデン、1,1-ジブチリル1-n-ブチルベンジリデン、1,1-ジイソペンチニル1-n-ブチルベンジリデン、1,1-ジペンチニル1-n-ブチルベンジリデン;1,1-ジアセチル1-イソブチルベンジリデン、1,1-ジプロピオニル1-イソブチルベンジリデン、1,1-ジブチリル1-イソブチルベンジリデン、1,1-ジイソペンチニル1-イソブチルベンジリデン、1,1-ジペンチニル1-イソブチルベンジリデン;1,1-ジアセチル1-t-ブチルベンジリデン、1,1-ジプロピオニル1-t-ブチルベンジリデン、1,1-ジブチリル1-t-ブチルベンジリデン、1,1-ジイソペンチニル1-t-ブチルベンジリデン、1,1-ジペンチニル1-t-ブチルベンジリデン;1,1-ジアセチル1-n-ペンチルベンジリデン、1,1-ジプロピオニル1-n-ペンチルベンジリデン、1,1-ジブチリル1-n-ペンチルベンジリデン、1,1-ジイソペンチニル1-n-ペンチルベンジリデン、1,1-ジペンチニル1-n-ペンチルベンジリデン;1,1-ジアセチル2-メチルフェニルメチレン、1,1-ジプロピオニル2-メチルフェニルメチレン、1,1-ジブチリル2-メチルフェニルメチレン、1,1-ジイソペンチニル2-メチルフェニルメチレン、1,1-ジペンチニル2-メチルフェニルメチレン;1,1-ジアセチル2,6-ジメチルフェニルメチレン、1,1-ジプロピオニル2,6-ジメチルフェニルメチレン、1,1-ジブチリル2,6-ジメチルフェニルメチレン、1,1-ジイソペンチニル2,6-ジメチルフェニルメチレン、1,1-ジペンチニル2,6-ジメチルフェニルメチレン;1,1-ジアセチル1-メチル-1-2-メチルフェニルメチレン、1,1-ジプロピオニル1-メチル-1-2-メチルフェニルメチレン、1,1-ジブチリル1-メチル-1-2-メチルフェニルメチレン、1,1-ジイソペンチニル1-メチル-1-2-メチルフェニルメチレン、1,1-ジペンチニル1-メチル-1-2-メチルフェニルメチレン;1,1-ジアセチル2-メチルシクロヘキシルメチレン、1,1-ジプロピオニル2-メチルシクロヘキシルメチレン、1,1-ジブチリル2-メチルシクロヘキシルメチレン、1,1-ジイソペンチニル2-メチルシクロヘキシルメチレン、1,1-ジペンチニル2-メチルシクロヘキシルメチレン;1,1-ジアセチル2,6-ジメチルシクロヘキシルメチレン、1,1-ジプロピオニル2,6-ジメチルシクロヘキシルメチレン、1,1-ジブチリル2,6-ジメチルシクロヘキシルメチレン、1,1-ジイソペンチニル2,6-ジメチルシクロヘキシルメチレン、1,1-ジペンチニル2,6-ジメチルシクロヘキシルメチレン;1,1-ジアセチル1-メチル-1-2-メチルシクロヘキシルメチレン、1,1-ジプロピオニル1-メチル-1-2-メチルシクロヘキシルメチレン、1,1-ジブチリル1-メチル-1-2-メチルシクロヘキシルメチレン、1,1-ジイソペンチニル、1,1-ジペンチニル1-メチル-1-2-メチルシクロヘキシルメチレン;1,1-ジアセチルナフチルメチレン、1,1-ジプロピオニルナフチルメチレン、1,1-ジブチリルナフチルメチレン、1,1-ジイソペンチニルナフチルメチレン、1,1-ジペンチニルナフチルメチレン;1,1-ジアセチル1-n-ヘキシルベンジリデン、1,1-ジプロピオニル1-n-ヘキシルベンジリデン、1,1-ジブチリル1-n-ヘキシルベンジリデン、1,1-ジイソペンチニル1-n-ヘキシルベンジリデン、1,1-ジペンチニル1-n-ヘキシルベンジリデン等が挙げられる。これらの化合物は単独または2種類以上組み合わせて用いることもできる。一般式1で表される化合物のうち、好ましいものは、R1およびR2のうちいずれか1つ以上が、ハロゲン原子、炭素数1~12の直鎖状アルキル基、炭素数3~12の分岐アルキル基、ビニル基、炭素数3~12の直鎖状アルケニル基若しくは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、および炭素数6~12の芳香族炭化水素基から選ばれる基である。また、一般式1中、R1が水素原子またはメチル基である場合、R2の炭素数は2以上であることが好ましい。一般式1中、R3およびR4は、好ましくは、炭素数1~12の直鎖状アルキル基、炭素数3~12の分岐アルキル基、ビニル基、炭素数3~12の直鎖状アルケニル基若しくは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、および炭素数6~12の芳香族炭化水素基の中から選ばれるいずれかの基である。また、一般式1で表される化合物のうち、さらに好ましいものは、R3およびR4のうちいずれか1つ以上が、炭素数1~12の直鎖状アルキル基、炭素数3~12の分岐アルキル基、ビニル基、炭素数3~12の直鎖状アルケニル基若しくは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、および炭素数6~12の芳香族炭化水素基から選ばれるいずれかの基である。より好ましくは、R3およびR4のうちいずれか1つ以上が炭素数1~12の直鎖状アルキル基、または結合末端が-CH2-である炭素数3~12の分岐アルキル基のいずれかである化合物である。また、一般式1で表わされる化合物は単独または2種類以上組み合わせて用いることもできる。本発明における固体触媒成分I中には、前記一般式1で表される化合物成分A以外の電子供与性化合物以下、電子供与性化合物Dということがある。が含まれていてもよい。このような電子供与性化合物Dとしては、酸ハライド類、酸アミド類、ニトリル類、酸無水物、ジエーテル化合物類および成分A以外の有機酸エステルなどが挙げられる。このような電子供与性化合物Dは、2種以上併用することもできる。本発明における固体触媒成分I中には、ポリシロキサン以下、単にポリシロキサンEということがある。が含まれていてもよい。ポリシロキサンを用いることにより生成ポリマーの立体規則性あるいは結晶性を向上させることができ、さらには生成ポリマーの微粉を低減することが可能となる。ポリシロキサンは、主鎖にシロキサン結合-Si-O-Si-結合を有する重合体であるが、シリコーンオイルとも総称され、25°Cにおける粘度が0.02~100cm2/s2~10000センチストークス、より好ましくは0.03~5cm2/s3~500センチストークスを有する、常温で液状あるいは粘稠状の鎖状、部分水素化、環状あるいは変性ポリシロキサンである。鎖状ポリシロキサンとしては、ジメチルポリシロキサン、メチルフェニルポリシロキサンが、部分水素化ポリシロキサンとしては、水素化率10~80のメチルハイドロジェンポリシロキサンが、環状ポリシロキサンとしては、ヘキサメチルシクロトリシロキサン、オクタメチルシクロテトラシロキサン、デカメチルシクロペンタシロキサン、2,4,6-トリメチルシクロトリシロキサン、2,4,6,8-テトラメチルシクロテトラシロキサンなどが挙げられる。また、本発明における固体触媒成分I中のチタン、マグネシウム、ハロゲン原子、成分Aの含有量は特に規定されないが、好ましくは、チタンが0.1~10重量、好ましくは0.5~8.0重量、より好ましくは1.0~8.0重量であり、マグネシウムが10~40重量、より好ましくは10~30重量、特に好ましくは13~25重量、ハロゲン原子が20~89重量、より好ましくは30~85重量、特に好ましくは40~75重量、また成分Aが合計0.5~40重量、より好ましくは合計1~30重量、特に好ましくは合計2~25重量である。本発明のオレフィン類重合用固体触媒成分Iは、下記のようなマグネシウム化合物、チタン化合物、必要に応じて前記チタン化合物以外のハロゲン化合物および前記一般式1で表される化合物成分Aを、相互に接触させることで調製される。本発明の固体触媒成分の製造方法において使用されるマグネシウム化合物以下、単にマグネシウム化合物Bということがある。としては、ジハロゲン化マグネシウム、ジアルキルマグネシウム、ハロゲン化アルキルマグネシウム、ジアルコキシマグネシウム、ジアリールオキシマグネシウム、ハロゲン化アルコキシマグネシウムあるいは脂肪酸マグネシウム等から選ばれる一種以上が挙げられる。これらのマグネシウム化合物の中、ジハロゲン化マグネシウム、ジハロゲン化マグネシウムとジアルコキシマグネシウムの混合物、ジアルコキシマグネシウムが好ましく、特にジアルコキシマグネシウムが好ましい。ジアルコキシマグネシウムとしては、ジメトキシマグネシウム、ジエトキシマグネシウム、ジプロポキシマグネシウム、ジブトキシマグネシウム、エトキシメトキシマグネシウム、エトキシプロポキシマグネシウム、ブトキシエトキシマグネシウム等が挙げられる。また、これらのジアルコキシマグネシウムは、金属マグネシウムを、ハロゲンあるいはハロゲン含有金属化合物等の存在下にアルコールと反応させてなるものでもよい。また、上記のジアルコキシマグネシウムは、一種以上併用することもできる。更に、本発明の固体触媒成分の調製において、ジアルコキシマグネシウムを用いる場合は、顆粒状または粉末状であることが好ましく、その形状は不定形あるいは球状のものを使用し得る。例えば球状のジアルコキシマグネシウムを使用した場合、重合時により良好な粒子形状と狭い粒度分布を有する重合体粉末が得られ、重合操作時の生成重合体粉末の取扱い操作性が向上し、生成重合体粉末に含まれる微粉に起因する閉塞等の問題が解消される。上記の球状のジアルコキシマグネシウムは、必ずしも真球状である必要はなく、楕円形状あるいは馬鈴薯形状のものを用いることもできる。具体的にその粒子の形状は、長軸径lと短軸径wとの比l/wが3以下であり、好ましくは1から2であり、より好ましくは1から1.5である。また、上記ジアルコキシマグネシウムの平均粒径は、レーザー光散乱回折法粒度測定機を用いて測定したときの、平均粒子径D50体積積算粒度分布における積算粒度で50の粒径で1~200μmのものが好ましく、5~150μmのものがより好ましい。球状のジアルコキシマグネシウムの場合、その平均粒径は1~100μmが好ましく、5~50μmがより好ましく、10~40μmがさらに好ましい。また、その粒度については、微粉および粗粉の少ない、粒度分布の狭いものが望ましい。具体的には、レーザー光散乱回折法粒度測定機を用いて測定したときに、5μm以下の粒子が20以下であるものが好ましく、10以下であるものがより好ましい。一方、100μm以上の粒子が10以下であるものが好ましく、5以下であるものがより好ましい。更にその粒度分布をlnD90/D10ここで、D90は体積積算粒度分布における積算粒度で90の粒径、D10は体積積算粒度分布における積算粒度で10の粒径である。で表すと3以下であることが好ましく、2以下であることがより好ましい。上記の如き球状のジアルコキシマグネシウムの製造方法は、例えば特開昭58-41832号公報、同62-51633号公報、特開平3-74341号公報、同4-368391号公報、同8-73388号公報などに例示されている。本発明では、マグネシウム化合物Bは、溶液状のマグネシウム化合物、またはマグネシウム化合物懸濁液のいずれも用いることができる。マグネシウム化合物Bが固体である場合には、マグネシウム化合物Bの可溶化能を有する溶媒に溶解して溶液状のマグネシウム化合物とするか、マグネシウム化合物Bの可溶化能を有さない溶媒に懸濁してマグネシウム化合物懸濁液として用いる。マグネシウム化合物Bが液体である場合には、そのまま溶液状のマグネシウム化合物として用いることができ、マグネシウム化合物の可溶化能を有する溶媒にこれを溶解して溶液状のマグネシウム化合物として用いることもできる。固体のマグネシウム化合物Bを可溶化しうる化合物としては、アルコール、エーテルおよびエステルからなる群より選ばれる少なくとも1種の化合物が挙げられる。具体的には、メタノール、エタノール、プロパノール、ブタノール、ペンタノール、ヘキサノール、2エチルヘキサノール、オクタノール、ドデカノール、オクタデシルアルコール、オレイルアルコール、ベンジルアルコール、フェニルエチルアルコール、クミルアルコール、イソプロピルアルコール、イソプロピルベンジルアルコール、エチレングリコールなどの炭素原子数が1~18のアルコール;トリクロロメタノール、トリクロロエタノール、トリクロロヘキサノールなどの炭素原子数が1~18のハロゲン含有アルコール;メチルエーテル、エチルエーテル、イソプロピルエーテル、ブチルエーテル、アミルエーテル、テトラヒドロフラン、エチルベンジルエーテル、ジブチルエーテル、アニソール、ジフェニルエーテルなどの炭素原子数が2~20のエーテル;テトラエトキシチタン、テトラ-n-プロポキシチタン、テトライソプロポキシチタン、テトラブトキシチタン、テトラヘキソキシチタン、テトラブトキシジルコニウム、テトラエトキシジルコニウムなどの金属酸エステルなどが挙げられ、中でも、エタノール、プロパノール、ブタノール、2-エチルヘキサノールなどのアルコールが好ましく、2-エチルヘキサノールが特に好ましい。一方、マグネシウム化合物Bの可溶化能を有さない媒体としては、マグネシウム化合物を溶解することがない、飽和炭化水素溶媒または不飽和炭化水素溶媒が用いられる。飽和炭化水素溶媒または不飽和炭化水素溶媒は、安全性や工業的汎用性が高いことから、具体的にはヘキサン、ヘプタン、デカン、メチルヘプタンなどの沸点50~200°Cの直鎖状または分岐鎖状脂肪族炭化水素化合物、シクロヘキサン、エチルシクロヘキサン、デカヒドロナフタレンなどの沸点50~200°Cの脂環式炭化水素化合物、トルエン、キシレン、エチルベンゼンなどの沸点50~200°Cの芳香族炭化水素化合物が挙げられ、中でも、ヘキサン、ヘプタン、デカンなどの沸点50~200°Cの直鎖状脂肪族炭化水素化合物や、トルエン、キシレン、エチルベンゼンなどの沸点50~200°Cの芳香族炭化水素化合物が、好ましく用いられる。また、これらは単独で用いても、2種以上混合して使用してもよい。本発明における成分Iの調製に用いられるチタン化合物C以下成分Cということがある。としては、例えば、一般式6;TiOR15jX4-j6R15は、炭素数1~10の炭化水素基であり、OR15基が複数存在する場合、複数のR15は同一であっても異なっていてもよく、Xはハロゲン原子であり、Xが複数存在する場合、各Xは同一であっても異なっていてもよく、jは0または1~4の整数である。で表わされる4価のチタン化合物を挙げることができる。前記一般式6で表わされる4価のチタン化合物は、アルコキシチタン、チタンハライドもしくはアルコキシチタンハライド群から選択される化合物の1種または2種以上である。具体的には、チタンテトラフルオライド、チタンテトラクロライド、チタンテトラブロマイド、チタンテトラアイオダイド等のチタンテトラハライド、アルコキシチタンハライドとしてメトキシチタントリクロライド、エトキシチタントリクロライド、プロポキシチタントリクロライド、n-ブトキシチタントリクロライド等のアルコキシチタントリハライド、ジメトキシチタンジクロライド、ジエトキシチタンジクロライド、ジプロポキシチタンジクロライド、ジ-n-ブトキシチタンジクロライド、等のジアルコキシチタンジハライド、トリメトキシチタンクロライド、トリエトキシチタンクロライド、トリプロポキシチタンクロライド、トリ-n-ブトキシチタンクロライド等のトリアルコキシチタンハライドが挙げられる。これらの中ではハロゲン含有チタン化合物が好ましく用いられ、チタンテトラクロライド、チタンテトラブロマイド、チタンテトラアイオダイド等のチタンテトラハライドが好ましく、特に好ましくはチタンテトラクロライドである。これらのチタン化合物は単独で用いてもよいし、2種以上を組み合わせてもよい。さらに、これら一般式6で表わされる4価のチタン化合物は、炭化水素化合物あるいはハロゲン化炭化水素化合物等に希釈して使用してもよい。本発明の固体触媒成分Iの調製において、必要に応じて、上記チタン化合物C以外のハロゲン化合物を使用してもよい。ハロゲン化合物としては、四価のハロゲン含有ケイ素化合物が挙げられる。より具体的には、テトラクロロシラン四塩化ケイ素、テトラブロモシラン等のシランテトラハライド、メトキシトリクロロシラン、エトキシトリクロロシラン、プロポキシトリクロロシラン、n-ブトキシトリクロロシラン、ジメトキシジクロロシラン、ジエトキシジクロロシラン、ジプロポキシジクロロシラン、ジ-n-ブトキシジクロロシラン、トリメトキシクロロシラン、トリエトキシクロロシラン、トリプロポキシクロロシラン、トリ-n-ブトキシクロロシラン等のアルコキシ基含有ハロゲン化シランが挙げられる。本発明の固体触媒成分Iの調製で使用される成分Aは、本発明の固体触媒成分Iの成分Aと同様であり、その説明を省略する。また、本発明の固体触媒成分Iの調製で必要に応じて使用される電子供与性化合物Dは、本発明の固体触媒成分Iの電子供与性化合物Dと同様であり、その説明を省略する。また、本発明の固体触媒成分Iの調製で必要に応じて使用されるポリシロキサンEは、本発明の固体触媒成分IのポリシロキサンEと同様であり、その説明を省略する。本発明において、好適な固体触媒成分Iの調製方法としては、例えば、還元性を有しない固体マグネシウム化合物、成分Aおよびハロゲン化チタンを共粉砕する方法や、アルコール等の付加物を有するハロゲン化マグネシウム化合物、成分Aおよびハロゲン化チタンを不活性炭化水素溶媒の共存下、接触させる方法、ジアルコキシマグネシウム、成分Aおよびハロゲン化チタンを不活性炭化水素溶媒共存下で接触させる方法、還元性を有するマグネシウム化合物、成分Aおよびハロゲン化チタンを接触させて固体成分を析出させる方法などが挙げられる。以下に、オレフィン類重合用固体触媒成分Iの具体的な調製方法を例示する。なお、以下の1~16の方法において、成分Aに加え、成分A以外の電子供与性化合物Dを併用してもよい。さらに、上記接触は、例えば、ケイ素、リン、アルミニウム等の他の反応試剤や界面活性剤の共存下に行ってもよい。1ハロゲン化マグネシウムをアルコキシチタン化合物に溶解させた後、有機ケイ素化合物を接触させて固体生成物を得、該固体生成物とハロゲン化チタンを反応させ、次いで成分Aを接触反応させてオレフィン類重合用固体触媒成分Iを調製する方法。なおこの際、成分Iに対し、さらに有機アルミニウム化合物、有機ケイ素化合物及びオレフィン類で予備的な重合処理を行なうこともできる。2ハロゲン化マグネシウム及びアルコールを反応させて均一溶液とした後、該均一溶液にカルボン酸無水物を接触させ、次いでこの溶液に、ハロゲン化チタン及び成分Aを接触反応させて固体物を得、該固体物に更にハロゲン化チタンを接触させてオレフィン類重合用固体触媒成分Iを調製する方法。3金属マグネシウム、ブチルクロライド及びジアルキルエーテルを反応させることによって有機マグネシウム化合物を合成し、該有機マグネシウム化合物にアルコキシチタンを接触反応させて固体生成物を得、該固体生成物に成分A及びハロゲン化チタンを接触反応させてオレフィン類重合用固体触媒成分Iを調製する方法。なおこの際、該固体成分に対し、有機アルミニウム化合物、有機ケイ素化合物及びオレフィンで予備的な重合処理を行ない、オレフィン類重合用固体触媒成分Iを調製することもできる。4ジアルキルマグネシウム等の有機マグネシウム化合物と、有機アルミニウム化合物を、炭化水素溶媒の存在下、アルコールと接触反応させて均一溶液とし、この溶液に四塩化ケイ素等のケイ素化合物を接触させて固体生成物を得、次いで芳香族炭化水素溶媒の存在下で該固体生成物に、ハロゲン化チタン及び成分Aを接触反応させた後、更に四塩化チタンを接触させてオレフィン類重合用固体触媒成分Iを得る方法。5塩化マグネシウム、テトラアルコキシチタン及び脂肪族アルコールを、炭化水素溶媒の存在下で接触反応させて均質溶液とし、その溶液とハロゲン化チタンを接触した後昇温して固体物を析出させ、該固体物に成分Aを接触させ、更にハロゲン化チタンと反応させてオレフィン類重合用固体触媒成分Iを得る方法。6金属マグネシウム粉末、アルキルモノハロゲン化合物及びヨウ素を接触反応させ、その後テトラアルコキシチタン、酸ハロゲン化物、及び脂肪族アルコールを、炭化水素溶媒の存在下で接触反応させて均質溶液とし、その溶液に四塩化チタンを加えた後昇温し、固体生成物を析出させ、該固体生成物に成分Aを接触させ、更に四塩化チタンと反応させてオレフィン類重合用固体触媒成分Iを調製する方法。7ジアルコキシマグネシウムを炭化水素溶媒に懸濁させた後、四塩化チタンと接触させた後に昇温し、成分Aと接触させて固体生成物を得、該固体生成物を炭化水素溶媒で洗浄した後、炭化水素溶媒の存在下、再度四塩化チタンと接触させてオレフィン類重合用固体触媒成分Iを調製する方法。なおこの際、該固体成分を、炭化水素溶媒の存在下又は不存在下で加熱処理することもできる。8ジアルコキシマグネシウムを炭化水素溶媒に懸濁させた後、ハロゲン化チタン及び成分Aと接触反応させて固体生成物を得、該固体生成物を不活性有機溶媒で洗浄した後、炭化水素溶媒の存在下、再度ハロゲン化チタンと接触反応させてオレフィン類重合用固体触媒成分Iを得る方法。なおこの際、該固体成分とハロゲン化チタンとを2回以上接触させることもできる。9ジアルコキシマグネシウム、塩化カルシウム及びアルコキシ基含有ケイ素化合物を共粉砕し、得られた粉砕固体物を炭化水素溶媒に懸濁させた後、ハロゲン化チタン及び成分Aと接触反応させ、次いで更にハロゲン化チタンを接触させることによりオレフィン類重合用固体触媒成分Iを調製する方法。10ジアルコキシマグネシウム及び成分Aを炭化水素溶媒に懸濁させ、その懸濁液をハロゲン化チタンと接触、反応させて固体生成物を得、該固体生成物を炭化水素溶媒で洗浄後、さらに炭化水素溶媒の存在下、ハロゲン化チタンを接触させてオレフィン類重合用固体触媒成分Iを得る方法。11ステアリン酸マグネシウムのような脂肪族マグネシウムを、ハロゲン化チタン及び成分Aと接触反応させ、その後更にハロゲン化チタンと接触させることによりオレフィン類重合用固体触媒成分Iを調製する方法。12ジアルコキシマグネシウムを炭化水素溶媒に懸濁させ、ハロゲン化チタンと接触させた後昇温し、成分Aと接触反応させて固体生成物を得、該固体生成物を炭化水素溶媒で洗浄した後、炭化水素溶媒の存在下、再度ハロゲン化チタンと接触させてオレフィン類重合用固体触媒成分Iを調製する方法であって、上記懸濁接触並びに接触反応のいずれかの段階において、塩化アルミニウムを接触させてオレフィン類重合用固体触媒成分Iを調製する方法。13ジアルコキシマグネシウム、2-エチルヘキシルアルコール及び二酸化炭素を、炭化水素溶媒の存在下で接触反応させて均一溶液とし、この溶液にハロゲン化チタン及び成分Aを接触反応させて固体物を得、更にこの固体物をテトラヒドロフランに溶解させ、その後更に固体生成物を析出させ、この固体生成物にハロゲン化チタンを接触反応させ、必要に応じハロゲン化チタンとの接触反応を繰り返し行い、オレフィン類重合用固体触媒成分Iを調製する方法。なおこの際、上記接触接触反応溶解のいずれかの段階において、例えばテトラブトキシシラン等のケイ素化合物を使用することもできる。14塩化マグネシウム、有機エポキシ化合物及びリン酸化合物を炭化水素溶媒中に懸濁させた後、加熱して均一溶液とし、この溶液に、カルボン酸無水物及びハロゲン化チタンを接触反応させて固体生成物を得、該固体生成物に成分Aを接触させて反応させ、得られた反応生成物を炭化水素溶媒で洗浄した後、炭化水素溶媒の存在下、再度ハロゲン化チタンを接触させることによりオレフィン類重合用固体触媒成分Iを得る方法。15ジアルコキシマグネシウム、チタン化合物及び成分Aを炭化水素溶媒の存在下に接触反応させ、得られた反応生成物にポリシロキサン等のケイ素化合物を接触反応させ、更にハロゲン化チタンを接触反応させ、次いで有機酸の金属塩を接触反応させた後、再度ハロゲン化チタンを接触させることによりオレフィン類重合用固体触媒成分Iを得る方法。16ジアルコキシマグネシウムと成分Aを炭化水素溶媒に懸濁させた後、昇温してハロゲン化ケイ素と接触させ、その後ハロゲン化チタンと接触させて固体生成物を得、該固体生成物を炭化水素溶媒で洗浄した後、炭化水素溶媒の存在下、再度ハロゲン化チタンと接触させてオレフィン類重合用固体触媒成分Iを調製する方法。なおこの際、該固体成分を、炭化水素溶媒の存在下又は不存在下で加熱処理してもよい。なお、オレフィン重合時の重合活性、生成ポリマーの立体規則性をさらに向上させるため、これら1~16の方法において、洗浄後の上記固体触媒成分Iに、新たにハロゲン化チタンおよび炭化水素溶媒を20~100°Cで接触させ、昇温して、反応処理第2次反応処理を行った後、常温で液体の不活性有機溶媒で洗浄する操作を1~10回繰り返してもよい。本発明における成分Iの調製方法としては、上記のいずれの方法であっても好適に用いることができ、中でも1、3、4、5、7、8または10の方法が好ましく、3、4、7、8、10の方法が、高立体規則性を有するオレフィン類重合用固体触媒成分が得られる点で特に好ましい。最も好ましい調製方法は、ジアルコキシマグネシウムおよび成分Aを、直鎖状炭化水素または分岐鎖状脂肪族炭化水素、脂環式炭化水素および芳香族炭化水素から選ばれる炭化水素溶媒に懸濁させ、その懸濁液をハロゲン化チタン中に添加し、反応させて固体生成物を得、該固体生成物を炭化水素溶媒で洗浄後、さらに炭化水素溶媒の存在下、ハロゲン化チタンを接触させてオレフィン類重合用固体触媒成分Iを得る方法である。得られたオレフィン類重合用固体触媒成分Iは、該固体成分に対する重量比で1/3以下、好ましくは1/20~1/6になるまで残留する溶媒を除くことで粉末状固体成分とし、気流分級等の手段により該粉末固体成分に混在する粒径11μm以下の微粉を除去することが好ましい。前記固体触媒成分Iを調製する際の各成分の使用量比は、調製法により異なるため一概には規定できないが、例えばマグネシウム化合物B1モル当たり、4価のチタンハロゲン化合物Cが0.5~100モル、好ましくは0.5~50モル、より好ましくは1~10モルであり、成分A成分Iが電子供与性化合物Dを含有しない場合、または成分Aと電子供与性化合物Dの合計量成分Iが電子供与性化合物Dを含有する場合が、0.01~10モル、好ましくは0.01~1モル、より好ましくは0.02~0.6モルであり、溶媒が0.001~500モル、好ましくは0.001~100モル、より好ましくは0.005~10モルであり、ポリシロキサンEが0.01~100g、好ましくは0.05~80g、より好ましくは1~50gである。本発明のオレフィン類重合用触媒は、I固体触媒成分、II有機アルミニウム化合物以下、単に有機アルミニウム化合物Fということがある。およびIII外部電子供与性化合物以下、単に外部電子供与性化合物Gということがある。を接触させることでオレフィン重合用触媒を形成し、該触媒の存在下にオレフィン類の重合もしくは共重合を行うことができる。II有機アルミニウム化合物としては、上記一般式2で表される化合物であれば、特に制限されないが、R5としては、エチル基、イソブチル基が好ましく、Qとしては、水素原子、塩素原子、臭素原子、エトキシ基、フェノキシ基が好ましく、pは、2、2.5又は3が好ましく、3が特に好ましい。このような有機アルミニウム化合物の具体例としては、トリエチルアルミニウム、トリイソプロピルアルミニウム、トリ-n-ブチルアルミニウム、トリイソブチルアルミニウムなどのトリアルキルアルミニウム、ジエチルアルミニウムクロライド、ジエチルアルミニウムブロマイドなどのハロゲン化アルキルアルミニウム、ジエチルアルミニウムヒドリド、ジイソブチルアルミニウムヒドリド等のアルキルアルミニウムヒドリド、ジエチルアルミニウムエトキシド、ジエチルアルミニウムフェノキシド等のアルキルアルミニウムアルコキシドが挙げられ、中でもジエチルアルミニウムクロライドなどのハロゲン化アルキルアルミニウム、またはトリエチルアルミニウム、トリ-n-ブチルアルミニウム、トリイソブチルアルミニウムなどのトリアルキルアルミニウムが好ましく用いられ、特に好ましくはトリエチルアルミニウムおよびトリイソブチルアルミニウムである。これらのアルミニウム化合物は、1種あるいは2種以上が使用できる。本発明のオレフィン類重合用触媒を形成する際に用いられるIII外部電子供与性化合物としては、酸素原子あるいは窒素原子を含有する有機化合物が挙げられ、例えばアルコール類、フェノール類、エーテル類、エステル類、ケトン類、酸ハライド類、アルデヒド類、アミン類、アミド類、ニトリル類、イソシアネート類、有機ケイ素化合物、中でもSi-O-C結合を有する有機ケイ素化合物またはSi-N-C結合を有するアミノシラン化合物等が挙げられる。上記のなかでも、特に安息香酸エチル、p-メトキシ安息香酸エチル、p-エトキシ安息香酸エチル、p-トルイル酸メチル、p-トルイル酸エチル、アニス酸メチル、アニス酸エチル等のエステル類、ジエーテル類、Si-O-C結合を含む有機ケイ素化合物、Si-N-C結合を含むアミノシラン化合物が好ましく、Si-O-C結合を有する有機ケイ素化合物、Si-N-C結合を有するアミノシラン化合物、1,3-ジエーテル化合物から選ばれる少なくとも一種が特に好ましい。上記IIIの外部電子供与性化合物のうち、Si-O-C結合を有する有機ケイ素化合物としては、下記一般式3;R6qSiOR74-q3式中、R6は炭素数1~12のアルキル基、ビニル基、炭素数3~12のアルケニル基、炭素数3~12のシクロアルキル基若しくはシクロアルケニル基、又は炭素数6~15の芳香族炭化水素基若しくは置換基を有する芳香族炭化水素基を示し、同一または異なっていてもよい。R7は炭素数1~4のアルキル基、ビニル基、炭素数3~12のアルケニル基、炭素数3~6のシクロアルキル基、炭素数6~12の芳香族炭化水素基、又は置換基を有する炭素数7~12の芳香族炭化水素基を示し、同一または異なっていてもよい。qは0≦q≦3の整数である。で表わされる有機ケイ素化合物が挙げられる。上記IIIの外部電子供与性化合物のうち、Si-N-C結合を有するアミノシラン化合物としては、下記一般式4;R8R9NsSiR104-s4式中、R8及びR9は水素原子、炭素数1~20のアルキル基、ビニル基、炭素数3~20のアルケニル基、炭素数3~20のシクロアルキル基若しくはシクロアルケニル基又は炭素数6~20のアリール基を示し、同一であっても異なってもよく、互いに結合して環を形成してもよい。R10は炭素数1~20のアルキル基、ビニル基、炭素数3~12のアルケニル基、炭素数1~20のアルコキシ基、ビニルオキシ基、炭素数3~20のアルケニルオキシ基、炭素数3~20のシクロアルキル基若しくはシクロアルキルオキシ基、または炭素数6~20のアリール基若しくはアリールオキシ基を示し、R10が複数ある場合、複数のR10は同一でも異なってもよい。sは1から3の整数である。で表わされるアミノシラン化合物が挙げられる。上記のような有機ケイ素化合物およびアミノシラン化合物としては、フェニルアルコキシシラン、アルキルアルコキシシラン、フェニルアルキルアルコキシシラン、シクロアルキルアルコキシシラン、アルキルシクロアルキルアルコキシシラン、アルキルアミノアルコキシシラン、アルキルアルキルアミノアルコキシシラン、シクロアルキルアルキルアミノアルコキシシラン、テトラアルコキシシラン、テトラキスアルキルアミノシラン、アルキルトリスアルキルアミノシラン、ジアルキルビスアルキルアミノシラン、トリアルキルアルキルアミノシラン等を挙げることができ、具体的には、フェニルトリメトキシシラン、t-ブチルトリメトキシシラン、ジイソプロピルジメトキシシラン、イソプロピルイソブチルジメトキシシラン、ジイソペンチルジメトキシシラン、ビス2-エチルヘキシルジメトキシシラン、t-ブチルメチルジメトキシシラン、t-ブチルエチルジメトキシシラン、ジシクロペンチルジメトキシシラン、ジシクロヘキシルジメトキシシラン、シクロヘキシルシクロペンチルジメトキシシラン、シクロヘキシルメチルジメトキシシラン、テトラエトキシシラン、テトラブトキシシラン、ビスエチルアミノメチルエチルシラン、t-ブチルメチルビスエチルアミノシラン、ビスエチルアミノジシクロヘキシルシラン、ジシクロペンチルビスエチルアミノシラン、ビスメチルアミノメチルシクロペンチルアミノメチルシラン、ジエチルアミノトリエトキシシラン、ビスシクロヘキシルアミノジメトキシシラン、ビスパーヒドロイソキノリノジメトキシシラン、ビスパーヒドロキノリノジメトキシシラン、エチルイソキノリノジメトキシシラン、ジエチルアミノトリメトキシシラン、ジエチルアミノトリエトキシシラン、トリメチルシリルトリメトキシシラン、またはトリメチルシリルトリエトキシシラン等が挙げられ、中でも、フェニルトリメトキシシラン、t-ブチルメチルジメトキシシラン、t-ブチルエチルジメトキシシラン、ジイソプロピルジメトキシシラン、イソプロピルイソブチルジメトキシシラン、ジイソペンチルジメトキシシラン、ジフェニルジメトキシシラン、ジシクロペンチルジメトキシシラン、シクロヘキシルメチルジメトキシシラン、テトラメトキシシラン、テトラエトキシシラン、t-ブチルメチルビスエチルアミノシラン、ビスエチルアミノジシクロヘキシルシラン、ジシクロペンチルビスエチルアミノシラン、ビスパーヒドロイソキノリノジメトキシシラン、ジエチルアミノトリメトキシシラン、またはジエチルアミノトリエトキシシラン等が好ましく用いられる。また、該有機ケイ素化合物は、一般式3で表わされる有機ケイ素化合物及び一般式4で表わされる有機ケイ素化合物から選択される1種単独あるいは2種以上を組み合わせて用いることもできる。また、2位に置換基を有する1,3-ジエーテル化合物としては、下記一般式5;R11OCH2CR12R13CH2OR145式中、R12及びR13は水素原子、ハロゲン原子、炭素数1~12のアルキル基、ビニル基、炭素数3~12のアルケニル基、炭素数3~12のシクロアルキル基若しくはシクロアルケニル基、炭素数6~12の芳香族炭化水素基若しくはハロゲン置換芳香族炭化水素基、置換基を有する炭素数7~12の芳香族炭化水素基、炭素数1~12のアルキルアミノ基、または炭素数2~12のジアルキルアミノ基のいずれかで、同一または異なっていてもよく、互いに結合して環を形成してもよい。R11及びR14は炭素数1~12のアルキル基、ビニル基、炭素数3~12のアルケニル基、炭素数3~6のシクロアルキル基、炭素数6~12の芳香族炭化水素基若しくはハロゲン置換芳香族炭化水素基、または置換基を有する炭素数7~12の芳香族炭化水素基を示し、同一または異なっていてもよいで表わされる1,3-ジエーテル化合物が挙げられる。具体的には、2-イソプロピル-2-イソブチル-1,3-ジメトキシプロパン、2,2-ジ-イソブチル-1,3-ジメトキシプロパン、2-イソプロピル-2-イソペンチル-1,3-ジメトキシプロパン、2,2-ジシクロヘキシル-1,3-ジメトキシプロパン、2,2-ビスシクロヘキシルメチル1,3-ジメトキシプロパン、9,9-ビスメトキシメチルフルオレン等が挙げられ、中でも、2-イソプロピル-2-イソブチル-1,3-ジメトキシプロパン、9,9-ビスメトキシメチルフルオレン等が好ましく用いられる。また、上記IIIの外部電子供与性化合物として、前記一般式3で表わされる有機ケイ素化合物、前記一般式4で表わされる有機ケイ素化合物および前記一般式5で表わされるジエーテル化合物の中から1種または2種以上を組み合わせて用いることもできる。本発明においては、前記オレフィン重合触媒の存在下に、オレフィン類の重合もしくは共重合を行なう。オレフィン類としては、エチレン、プロピレン、1-ブテン、1-ペンテン、4-メチル-1-ペンテン、ビニルシクロヘキサン等が挙げられ、これらのオレフィン類は1種あるいは2種以上併用することができ、中でもエチレン、プロピレンおよび1-ブテンが好適に用いられる。特に好ましいものはプロピレンである。プロピレンの重合を行う場合、他のオレフィン類との共重合を行なうこともできる。共重合されるオレフィン類としては、エチレン、1-ブテン、1-ペンテン、4-メチル-1-ペンテン、ビニルシクロヘキサン等であり、これらのオレフィン類は1種あるいは2種以上併用することができる。とりわけ、エチレンおよび1-ブテンが好適に用いられる。各成分の使用量比は、本発明の効果に影響を及ぼすことのない限り任意であり、特に限定されるものではないが、通常有機アルミニウム化合物Fは固体触媒成分I中のチタン原子1モル当たり、1~2000モル、好ましくは50~1000モルの範囲で用いられる。外部電子供与性化合物Gは、成分F1モル当たり、0.002~10モル、好ましくは0.01~2モル、特に好ましくは0.01~0.5モルの範囲で用いられる。各成分の接触順序は任意であるが、重合系内にまず有機アルミニウム化合物Fを装入し、次いで外部電子供与性化合物Gを接触させた後に成分Iを接触させることが望ましい。本発明におけるオレフィンの重合は、有機溶媒の存在下でも不存在下でも行なうことができ、またプロピレン等のオレフィンモノマーは、気体および液体のいずれの状態でも用いることができる。重合温度は200°C以下、好ましくは100°C以下であり、重合圧力は10MPa以下、好ましくは5MPa以下である。また、連続重合法、バッチ式重合法のいずれでも可能である。更に、重合反応は1段で行なってもよいし、2段以上で行なってもよい。更に、本発明においてオレフィン類重合用固体触媒成分、有機アルミニウム化合物、および外部電子供与性化合物を含有する触媒を用いてオレフィンを重合するにあたり本重合ともいう。、触媒活性、立体規則性および生成する重合体の粒子性状等を一層改善させるために、本重合に先立ち予備重合を行なうことが望ましい。予備重合の際には、本重合と同様のオレフィン類あるいはスチレン等のモノマーを用いることができる。予備重合を行なうに際して、各成分およびモノマーの接触順序は任意であるが、好ましくは、不活性ガス雰囲気あるいはオレフィンガス雰囲気に設定した予備重合系内にまず成分Fを装入し、次いで固体触媒成分Iを接触させた後、プロピレン等のオレフィン、またはプロピレンと1種あるいは2種以上の他のオレフィン類の混合物を接触させる。なお、成分Gを組み合わせて予備重合を行なう場合は、不活性ガス雰囲気あるいはオレフィンガス雰囲気に設定した予備重合系内にまず成分Fを装入し、次いで成分Gを接触させ、更に固体触媒成分Iを接触させた後、プロピレン等のオレフィン、またはプロピレンと1種あるいは2種以上の他のオレフィン類の混合物を接触させる方法が望ましい。プロピレンブロック共重合体を製造する場合は、2段階以上の多段重合により行い、通常第1段目で重合用触媒の存在下にプロピレンを重合し、第2段目でエチレン及びプロピレンを共重合することにより得られる。第2段目あるいはこれ以降の重合時にプロピレン以外のα-オレフィンを共存あるいは単独で重合させることも可能である。α-オレフィンの例としては、エチレン、1-ブテン、4-メチル-1-ペンテン、ビニルシクロヘキサン、1-ヘキセン、1-オクテン等が挙げられる。具体的には、第1段目でポリプロピレン部の割合が20~80重量になるように重合温度および時間を調整して重合を行ない、次いで第2段目において、エチレンおよびプロピレンあるいは他のα-オレフィンを導入し、エチレン-プロピレンゴムEPRなどのゴム部割合が20~80重量になるように重合する。第1段目及び第2段目における重合温度は共に、200°C以下、好ましくは100°C以下であり、重合圧力は10MPa以下、好ましくは5MPa以下である。また、各重合段階での重合時間あるいは連続重合の場合、滞留時間は通常1分~5時間である。重合方法としては、シクロヘキサン、ヘプタン等の不活性炭化水素化合物の溶媒を使用するスラリー重合法、液化プロピレン等の溶媒を使用するバルク重合法、及び実質的に溶媒を使用しない気相重合法が挙げられる。好ましい重合方法としては、バルク重合法、気相重合法である。上記一般式1で表される化合物は、COR3およびCOR4で表される2個のケト基が、適当な距離と配位の方向に制御されてマグネシウム化合物上のある適当な部位に選択的に配位すると推定される。また、その効果で活性点を形成するチタン化合物の担持位置にも規制が加わり、結果として立体規則性や高活性を発するチタン活性点を選択的かつ多量に形成できることとなる。なお、2個のケト基が、C=C結合を有する炭素鎖のアルキリデン基の電子的および立体的影響のため、マグネシウム化合物に対して比較的強い配位力を有すると考えられる。そのため、本発明においては、固体触媒成分Iが、上記一般式1で表される化合物を電子供与性化合物として含有することにより、あまり広すぎず適度な分子量分布を有するオレフィン類重合体が、高収率で得られる。次に、実施例を挙げて本発明をさらに具体的に説明するが、これは単に例示であって、本発明を制限するものではない。ジケトン化合物Aの合成製造例1<1,1-ジアセチルベンジリデンA-1の合成>攪拌装置を備えた内容積500mlのフラスコに、トルエン100mlを装入し、アセチルアセトン200mmolとベンズアルデヒド220mmolを加え、撹拌しながらピペリジン7mmolを加え、昇温して環流下で120分保持した。該反応物を蒸留により精製して反応生成物を得た。核磁気共鳴装置による1H-NMRスペクトルの分析を行った結果、ケミカルシフト値は、2.29s,3H2.43s,3H7.26~743m,5H7.49s,1Hであり、このことから、得られた生成物が1,1-ジアセチルベンジリデンであることを確認した。得られた目的物の収率は、55であった。なお、ガスクロマトグラフィーによる測定を行なったところ、得られた1,1-ジアセチルベンジリデンの純度は、99であった。製造例2<1,1-ジプロピオニルベンジリデンA-2の合成>攪拌装置を備えた内容積500mlのフラスコに、トルエン100mlを装入し、3,5-ヘプタンジオン200mmolとベンズアルデヒド220mmolを加え、撹拌しながらピペリジン7mmolを加え、昇温して環流下で120分保持した。該反応物を蒸留により精製して反応生成物を得た。核磁気共鳴装置による1H-NMRスペクトルの分析を行った結果、ケミカルシフト値は、1.27t,3H1.32t,3H2.87q,2H2.93q,2H7.26~743m,5H7.49s,1Hであり、このことから、得られた生成物が1,1-ジプロピオニルベンジリデンであることを確認した。得られた目的物の収率は、62であった。なお、得られた溶液についてLC/MSによる測定を行なったところ、得られた1,1-ジプロピオニルベンジリデンの純度は、99であった。実施例1固体触媒成分の合成攪拌装置を備え、窒素ガスで充分に置換された内容積500mlのフラスコに、ジエトキシマグネシウム10g87.4ミリモルを分取し、トルエン55mlを加えて懸濁状態とし、次いで該懸濁液に四塩化チタン30ml、1,1-ジアセチルベンジリデン15.3ミリモル3.1gを加え、昇温して90°Cとした。その後、90°Cの温度を保持した状態で90分反応させた。反応終了後、上澄みを抜き出しTiCl4を20ml追加し、さらに100°Cで2時間反応させた。反応終了後、反応生成物を100°Cのトルエン75mlで4回洗浄した。ついで40°Cのn-ヘプタン75mlで6回洗浄して固体触媒成分を得た。この固体触媒成分の固液を分離して固体分中のチタン含有量を測定したところ2.9重量であった。重合触媒の形成および重合窒素ガスで完全に置換された内容積2.0リットルの攪拌機付オートクレーブに、トリエチルアルミニウム1.32ミリモル、シクロヘキシルメチルジメトキシシランCMDMS0.13ミリモルおよび前記固体触媒成分をチタン原子として0.0026ミリモル装入し、重合用触媒を形成した。その後、水素ガス1.5リットル、液化プロピレン1.4リットルを装入し、20°Cで5分間予備重合を行なった後に昇温し、70°Cで1時間重合反応を行なった。この時の固体触媒成分1g当たりの重合活性、生成重合体中のp-キシレン可溶分の割合、生成重合体のメルトフローレイトの値および生成重合体の分子量分布を表1に示した。固体触媒成分1g当たりの重合活性固体触媒成分1g当たりの重合活性については、下記式により求めた。重合活性g-pp/g-触媒=重合体の質量g/固体触媒成分の質量g重合体のキシレン可溶分XSの測定攪拌装置を具備したフラスコ内に、4.0gの重合体ポリプロピレンと、200mlのp-キシレンを装入し、外部温度をキシレンの沸点以上とすることにより、フラスコ内部のpキシレンの温度を沸点下137~138°Cに維持しつつ、2時間かけて重合体を溶解した。その後1時間かけて液温を23°Cまで冷却し、不溶解成分と溶解成分とを濾過分別した。上記溶解成分の溶液を採取し、加熱減圧乾燥によりp-キシレンを留去し、得られた残留物をキシレン可溶分XSとし、その重量を重合体ポリプロピレンに対する相対値重量で求めた。重合体の溶融流れ性MFR重合体の溶融流れ性を示すメルトフローレートMFRは、ASTMD1238およびJISK7210に準じて測定した。重合体の分子量分布測定重合体の分子量分布は、ゲルパーミエションクロマトグラフィGPCWaters社製AllianceGPC/V2000にて以下の条件で測定して求めた重量平均分子量Mw及び数平均分子量Mnの比Mw/Mnによって評価した。溶媒:o-ジクロロベンゼン測定温度:140°Cカラム:昭和電工社製UT-806×3本、HT-803×1本サンプル濃度:1mg/mL-ODCB注入量:0.5ml流量:1.0ml/min実施例2シクロヘキシルメチルジメトキシシランCMDMS0.13ミリモルの代わりに、ジシクロペンチルジメトキシシランDCPDMS0.13ミリモルを用いた以外は、実施例1と同様にして、重合触媒の形成、オレフィンの重合および得られた重合体の評価を行なった。重合結果を表1に示した。実施例3シクロヘキシルメチルジメトキシシランCMDMS0.13ミリモルの代わりに、ジイソプロピルジメトキシシランDIPDMS0.13ミリモルを用いた以外は、実施例1と同様にして、重合触媒の形成、オレフィンの重合および得られた重合体の評価を行なった。重合結果を表1に示した。実施例4シクロヘキシルメチルジメトキシシランCMDMS0.13ミリモルの代わりに、9,9-ビスメトキシメチルフルオレンBMMF0.13ミリモルを用いた以外は、実施例1と同様にして、重合触媒の形成、オレフィンの重合および得られた重合体の評価を行なった。重合結果を表1に示した。実施例51,1-ジアセチルベンジリデン15.3ミリモルに代えて、製造例2で得られた1,1-ジプロピオニルベンジリデン15.3ミリモルを用い、シクロヘキシルメチルジメトキシシランCMDMS0.13ミリモルの代わりにジシクロペンチルジメトキシシランDCPDMS0.13ミリモルを用いた以外は、実施例1と同様にして、固体成分の調製、重合触媒の形成、オレフィンの重合および得られた重合体の評価を行なった。なお、得られた固体触媒成分のチタン含有率は、3.2重量であった。結果を表1に示した。比較例11,1-ジアセチルベンジリデン15.3ミリモルの代わりに、ジイソプロピルコハク酸ジエチル15.3ミリモルを用いた以外は、実施例1と同様にして固体触媒成分を調製し、さらに重合触媒の形成、オレフィンの重合および得られた重合体の評価を行なった。その結果、得られた固体触媒成分中のチタン含有量は2.1重量であった。重合結果を表1に示した。比較例2比較例1で得られた固体触媒成分を用いた以外は実施例2と同様にして、重合触媒の形成、オレフィンの重合および得られた重合体の評価を行なった。重合結果を表1に示した。比較例311-ジアセチルベンジリデン15.3ミリモルに代えて、2,2,4,6,6-ペンタメチル-3,5-ヘプタジオン15.3ミリモルを用いた以外は実施例1と同様にして固体成分を調製し、重合触媒の形成、オレフィンの重合および得られた重合体の評価を行なった。その結果、得られた固体触媒成分中のチタン含有量は3.6重量であった。重合結果を表1に示した。実施例6固体触媒成分の調製充分に窒素で置換した500ml丸底フラスコに、n-ヘプタン120mlを導入した。更に、無水塩化マグネシウム15g、TiO-n-Bu4を106ml添加して、90°Cで1.5時間反応させ均一な溶解液とした。次いで均一な溶解液を40°Cに冷却した。40°Cに保持したままメチルハイドロジェンポリシロキサン20センチストークスのものを24ml添加し、5時間析出反応を行った。析出した固体生成物をn-ヘプタンで充分に洗浄した。次いで、窒素で充分に置換した攪拌装置を備えた容量500ml丸底フラスコに、析出した固体生成物を40g導入し、更にn-ヘプタンを導入して、固体生成物の濃度が200mg/mlとなる様にした。ここに、SiCl4を12ml添加して、90°Cで3時間反応を行った。反応生成物をn-ヘプタンで充分に洗浄し、反応生成物の濃度が100mg/mlとなる様にn-ヘプタンを導入した。1,1-ジアセチルベンジリデンA-110ミリモル添加し、70°Cで1時間反応を行った。反応生成物をn-ヘプタンで充分に洗浄し、新たにn-ヘプタンを100ml導入した。ついで、TiCl4を20ml加えた後、95°Cで3時間反応した。反応終了後、上澄みを抜き出し、さらにTiCl4を20ml追加し、100°Cで2時間反応した。反応生成物をn-ヘプタンで充分に洗浄した。得られた固体生成物を減圧乾燥して粉末状の固体触媒成分を得た。なお、得られた固体触媒成分中のチタン含有量は2.7重量であった。<重合触媒の形成、オレフィンの重合および重合体の評価>実施例2の固体触媒成分に代えて、上記固体触媒成分を使用した以外は、実施例2と同一の方法で、重合触媒の形成、オレフィンの重合および得られた重合体の評価を行なった。その結果を表1に示す。比較例41,1-ジアセチルベンジリデン10ミリモルに代えて、2,2,4,6,6-ペンタメチル-3,5-ヘプタジオン10ミリモルを用いた以外は、実施例6と同様にして、固体成分の調製、重合触媒の形成、オレフィンの重合および得られた重合体の評価を行なった。その結果、得られた固体触媒成分中のチタン含有量は3.6重量であった。重合結果を表1に示した。"